(57)【要約】【課題】損傷や厚みムラの発生を防ぎながら導電性を向上させ、電解液に対する耐久性を向上させ得るレドックスフロー電池用双極板及びその製造方法を提供する。【解決手段】相対向する一対の複合シート２の間に樹脂組成物３が挟持されるレドックスフロー電池用双極板１であり、各複合シート２は、少なくともポリオレフィン系樹脂繊維を含有する繊維樹脂と、この繊維樹脂よりも優れた導電性の導電材とを含み、この導電材が粒子状導電材と繊維状導電材とを含有し、樹脂組成物３は、温度２２０℃、荷重２．１６ｋｇの条件下で測定したメルトフローレートが１ｇ／１０ｍｉｎよりも大きい空隙抑制樹脂と、少なくとも粒子状導電材を有する粒子含有導電材とを含み、空隙抑制樹脂よりも粒子含有導電材を質量比で多く含有し、一対の複合シート２と樹脂組成物３を溶着して一体化する。【選択図】図１
2020068091.tif 000002
【特許請求の範囲】
【請求項１】
対向する複数の複合シートの間に樹脂組成物が挟まれるレドックスフロー電池用双極板であって、
複合シートは、少なくともポリオレフィン系樹脂繊維を含有する繊維樹脂と、この繊維樹脂よりも優れた導電性の導電材とを含み、この導電材が粒子状導電材と繊維状導電材とを含有しており、
樹脂組成物は、温度２２０℃、荷重２．１６ｋｇの条件下で測定したメルトフローレートが１ｇ／１０ｍｉｎ以上の空隙抑制樹脂と、少なくとも粒子状導電材を有する粒子含有導電材とを含み、空隙抑制樹脂よりも粒子含有導電材を質量比で多く含有しており、
複数の複合シートと樹脂組成物とが溶着して一体化されることを特徴とするレドックスフロー電池用双極板。
【請求項２】
複合シートの繊維樹脂は、アラミド系樹脂繊維を含有する請求項１記載のレドックスフロー電池用双極板。
【請求項３】
複合シートの繊維樹脂は、平均繊維長が０．５ｍｍ以上８０ｍｍ以下である請求項１又は２記載のレドックスフロー電池用双極板。
【請求項４】
複合シートの繊維樹脂のポリオレフィン系樹脂繊維は、ポリプロピレン系樹脂繊維とポリエチレン系樹脂繊維の少なくともいずれか一方である請求項１、２、又は３記載のレドックスフロー電池用双極板。
【請求項５】
複合シートの導電材は、粒子状導電材が黒鉛粒子であり、繊維状導電材が炭素繊維である請求項１ないし４のいずれかに記載のレドックスフロー電池用双極板。
【請求項６】
複合シートの導電材の粒子状導電材は、平均粒子径が３μｍ以上５００μｍ以下の膨張化黒鉛粒子と人造黒鉛粒子の少なくともいずれか一方である請求項１ないし５のいずれかに記載のレドックスフロー電池用双極板。
【請求項７】
樹脂組成物は、空隙抑制樹脂を３質量部以上４０質量部以下、及び粒子含有導電材を６０質量部以上９７質量部以下含む請求項１ないし６のいずれかに記載のレドックスフロー電池用双極板。
【請求項８】
樹脂組成物の空隙抑制樹脂は、熱可塑性樹脂である請求項１ないし７のいずれかに記載のレドックスフロー電池用双極板。
【請求項９】
樹脂組成物の空隙抑制樹脂は、平均粒子径が１０μｍ以上５００μｍ以下の粒子状のポリプロピレン系樹脂あるいはポリエチレン系樹脂である請求項１ないし８のいずれかに記載のレドックスフロー電池用双極板。
【請求項１０】
樹脂組成物の粒子含有導電材の粒子状導電材は、平均粒子径が１μｍ以上２００μｍ以下の黒鉛粒子である請求項１ないし９のいずれかに記載のレドックスフロー電池用双極板。
【請求項１１】
請求項１ないし１０のいずれかに記載のレドックスフロー電池用双極板の製造方法であって、
金型に、複数の複合シートと樹脂組成物とをインサートして複数の複合シートの間に樹脂組成物を挟み、金型を型締めして加圧加熱することにより、レドックスフロー電池用双極板を成形することを特徴とするレドックスフロー電池用双極板の製造方法。
【請求項１２】
金型に、複数の複合シートの一部と樹脂組成物とをインサートし、樹脂組成物に複数の複合シートの残部を重ねることにより、対向する複数の複合シートの間に樹脂組成物を挟む請求項１１記載のレドックスフロー電池用双極板の製造方法。
【請求項１３】
金型に、樹脂組成物と複数の複合シートの一部とをインサートするとともに、金型を型締めして加圧加熱することにより、積層中間体を成形し、金型から積層中間体を脱型して反転し、この積層中間体を金型にインサートしてその樹脂組成物を露出させ、その後、積層中間体の樹脂組成物に複数の複合シートの残部を重ねることで、積層中間体の複合シートと複合シートとの間に樹脂組成物を挟む請求項１１記載のレドックスフロー電池用双極板の製造方法。
【発明の詳細な説明】
【技術分野】
【０００１】
本発明は、バナジウム等のイオンの酸化還元反応を利用して充放電するレドックスフロー電池のレドックスフロー電池用双極板及びその製造方法に関するものである。
【背景技術】
【０００２】
レドックスフロー電池は、正極液、負極液と種別される電解液中のバナジウム等のイオンの価数の変化（酸化還元反応）を利用した電力貯蔵用の二次電池であり、安全性が高く、しかも、長寿命であるという特徴を有している（特許文献１、２参照）。このレドックスフロー電池は、一般的に、複数のセルを備え、各セルには、隔膜の両側に多孔質電極（正電極、負電極）と双極板とを備えたフレームが存在しており、正極室には正電液を、負極室には負電液をそれぞれ充分に循環させることにより、電池を反応させる。
【０００３】
これらを隔てる双極板には、レドックスフロー電池の内部抵抗を小さくするための高い導電性の他、電流は流すが電解液を通さない、酸性の電解液に対して劣化しない等の高い機械的強度を有することが要求される。特許文献１には、優れた導電性や機械的強度を得るため、熱可塑性樹脂、黒鉛及びケッチェンブラックから選ばれる炭素質材料、並びにカーボンナノチューブを含有し、これらを複合した複合導電材料からなる双極板であり、熱可塑性樹脂１００質量部に対し、炭素質材料の含有量を２０〜１５０質量部、カーボンナノチューブの含有量を１〜１０質量部としたレドックスフロー電池用双極板が開示されている。
【０００４】
しかしながら、特許文献１のレドックスフロー電池用双極板は、所定の効果が得られるものの、熱可塑性樹脂中に黒鉛やカーボンナノチューブが単に分散するに止まるので、黒鉛間のつながりに乏しく、導電性の向上を図ることができない。これでは、さらなる高導電性を求める近年の市場の要求に応えることは非常に困難である。また、近年のレドックスフロー電池用双極板には、高い導電性の他、薄型化、曲げても割れない柔軟性、硫酸バナジウム水溶液に対しても劣化しない特性等も要求されているが、これらの実現は容易ではない。
【０００５】
そこで、本発明者等は、係る点に鑑み、繊維樹脂１５〜４０質量部と、この繊維樹脂よりも導電性に優れる導電材８５〜６０質量部とを備えて成形され、繊維樹脂が少なくとも平均繊維長１〜８０ｍｍポリプロピレン繊維系を含み、導電材が粒子状導電材と繊維状導電材の少なくともいずれか一方を含むレドックスフロー電池用双極板を開発し、提案している。
【先行技術文献】
【特許文献】
【０００６】
【特許文献１】特開２０１１‐２２８０５９号公報
【特許文献２】特許第６２６５５５５号公報
【発明の概要】
【発明が解決しようとする課題】
【０００７】
本発明者等が開発し、提案したレドックスフロー電池用双極板は、実用上、優れた効果が期待できるが、導電性がさらに向上すれば、レドックスフロー電池の性能向上に大いに貢献することができる。導電性の向上には、導電材のさらなる添加が考えられるが、例えば特許文献１の技術に導電材を単に添加すると、成形体が損傷したり、厚みムラが生じやすくなるという大きな問題が新たに生じることとなる。さらに、硫酸バナジウム等の電解液に浸漬した環境下では、膨潤が生じ、レドックスフロー電池用双極板の性能を損なうおそれが考えられる。
【０００８】
本発明は上記に鑑みなされたもので、損傷や厚みムラの発生を防ぎながら導電性を向上させることができ、しかも、電解液に対する耐久性を伸ばすことのできるレドックスフロー電池用双極板及びその製造方法を提供することを目的としている。
【課題を解決するための手段】
【０００９】
本発明においては上記課題を解決するため、対向する複数の複合シートの間に樹脂組成物が挟まれるものであって、
複合シートは、少なくともポリオレフィン系樹脂繊維を含有する繊維樹脂と、この繊維樹脂よりも優れた導電性の導電材とを含み、この導電材が粒子状導電材と繊維状導電材とを含有しており、
樹脂組成物は、温度２２０℃、荷重２．１６ｋｇの条件下で測定したメルトフローレートが１ｇ／１０ｍｉｎ以上の空隙抑制樹脂と、少なくとも粒子状導電材を有する粒子含有導電材とを含み、空隙抑制樹脂よりも粒子含有導電材を質量比で多く含有しており、
複数の複合シートと樹脂組成物とが溶着して一体化されることを特徴としている。
【００１０】
なお、複合シートの繊維樹脂には、アラミド系樹脂繊維を含有することができる。
また、複合シートの繊維樹脂は、平均繊維長が０．５ｍｍ以上８０ｍｍ以下であることが好ましい。
また、複合シートの繊維樹脂のポリオレフィン系樹脂繊維は、ポリプロピレン系樹脂繊維とポリエチレン系樹脂繊維の少なくともいずれか一方であることが好ましい。
【００１１】
また、複合シートの導電材は、粒子状導電材が黒鉛粒子であり、繊維状導電材が炭素繊維であることが好ましい。
また、複合シートの導電材の粒子状導電材は、平均粒子径が３μｍ以上５００μｍ以下の膨張化黒鉛粒子と人造黒鉛粒子の少なくともいずれか一方であると良い。
また、樹脂組成物は、空隙抑制樹脂を３質量部以上４０質量部以下、及び粒子含有導電材を６０質量部以上９７質量部以下含むと良い。
【００１２】
また、樹脂組成物の空隙抑制樹脂は、熱可塑性樹脂であると良い。
また、樹脂組成物の空隙抑制樹脂は、平均粒子径が１０μｍ以上５００μｍ以下の粒子状のポリプロピレン系樹脂あるいはポリエチレン系樹脂であることが望ましい。
また、樹脂組成物の粒子含有導電材の粒子状導電材は、平均粒子径が１μｍ以上２００μｍ以下の黒鉛粒子であることが望ましい。
【００１３】
また、本発明においては上記課題を解決するため、請求項１ないし１０のいずれかに記載のレドックスフロー電池用双極板の製造方法であって、
金型に、複数の複合シートと樹脂組成物とをインサートして複数の複合シートの間に樹脂組成物を挟み、金型を型締めして加圧加熱することにより、レドックスフロー電池用双極板を成形することを特徴としている。
【００１４】
なお、金型に、複数の複合シートの一部と樹脂組成物とをインサートし、樹脂組成物に複数の複合シートの残部を重ねることにより、対向する複数の複合シートの間に樹脂組成物を挟むことができる。
【００１５】
また、金型に、樹脂組成物と複数の複合シートの一部とをインサートするとともに、金型を型締めして加圧加熱することにより、積層中間体を成形し、金型から積層中間体を脱型して反転し、この積層中間体を金型にインサートしてその樹脂組成物を露出させ、その後、積層中間体の樹脂組成物に複数の複合シートの残部を重ねることで、積層中間体の複合シートと複合シートとの間に樹脂組成物を挟むこともできる。
【００１６】
ここで、特許請求の範囲における複合シートは、繊維樹脂、導電材である粒子状導電材、導電材である繊維状導電材、及びアラミド系樹脂繊維を液体中で混合分散してスラリーを作製し、このスラリーに凝集剤を添加して混合物を調製するとともに、この混合物をシート製造機によりシートに形成して繊維樹脂の融点未満の温度で加圧加熱し、その後、シートを乾燥させることにより、製造することができる。複合シートの導電材には、少なくとも各種の炭素系材料が含まれる。また、樹脂組成物は、樹脂と導電材とを混合又は溶融混練した粉末形態でも良いし、成形された板形態でも良い。
【００１７】
メルトフローレート（ＭＦＲ)とは、溶液状態にある樹脂の流動性を示す尺度の一つであり、メルトインデックスとも言う。このメルトフローレートを測定する場合には、ＪＩＳ  Ｋ７２１０‐１に基づき、円筒形の押出式プラストメーターに投入した樹脂を一定の温度で加熱・加圧し、押出式プラストメーターの底の開口部から１０分間に押出された樹脂量を測定する。メルトフローレートの値が大きいほど、溶融時の樹脂の流動性や加工性は良好とされる。また、レドックスフロー電池用双極板は、表裏両面が平坦な板、表裏両面あるいは片面に液体用の複数の流路を並べ備えた板、連続した断面略波形の屈曲板等とすることができる。
【００１８】
本発明によれば、対向する複数の複合シートの間に、粒子含有導電材を有する樹脂組成物が介在し、レドックスフロー電池用双極板が単層構造ではなく、多層構造化されて強度が増すので、レドックスフロー電池用双極板の損傷を抑制し、厚みムラを防ぎながら導電性を向上させることができる。また、硫酸バナジウム等の電解液に対する耐性の向上も期待できる。
【発明の効果】
【００１９】
本発明によれば、レドックスフロー電池用双極板の損傷や厚みムラの発生を防ぎながら導電性を向上させることができ、しかも、電解液に対する耐久性を伸ばすことができるという効果がある。また、繊維樹脂に少なくともポリオレフィン系樹脂繊維を含有するので、繊維樹脂を安価に、かつ容易に入手することができる。また、繊維樹脂のポリオレフィン系樹脂繊維は、高分子主鎖に芳香族環構造のような剛直な構造を有さず、比較的柔らかいので、レドックスフロー電池用双極板の可撓性や成形性を向上させることができる。
【００２０】
また、耐食性や耐水性にも優れるので、硫酸バナジウム等の電解液に対する耐性も期待できる。また、温度２２０℃、荷重２．１６ｋｇの条件下で測定した空隙抑制樹脂のメルトフローレートが１ｇ／１０ｍｉｎ以上なので、レドックスフロー電池用双極板の成形時に導電材中に空隙抑制樹脂が適切に流入し、レドックスフロー電池用双極板の内部の空隙を減少させ、導電経路の欠落を防止し、導電性の向上に資することができる。さらに、レドックスフロー電池用双極板の内部の空隙の減少により、機械的強度の向上が期待できる。
【００２１】
請求項２記載の発明によれば、繊維樹脂にアラミド系樹脂繊維を含むので、繊維樹脂同士等を適切に絡め、繊維樹脂を補強することが可能となる。また、繊維樹脂に耐熱性、強度、耐薬品性等を付与し、レドックスフロー電池用双極板の品質を向上させたり、レドックスフロー電池用双極板の材料組成を略均一化することが可能となる。
【００２２】
請求項３記載の発明によれば、繊維樹脂の平均繊維長が０．５〜８０ｍｍの範囲内なので、分散性が向上してレドックスフロー電池用双極板の製造時に全体の組成が均一化し、部分的な物性や導電性の相違の減少が期待できる。
請求項４記載の発明によれば、ポリオレフィン系樹脂繊維がポリプロピレン系樹脂繊維とポリエチレン系樹脂繊維の少なくともいずれか一方なので、安価で入手しやすく、しかも、レドックスフロー電池用双極板に必要な耐食性を簡易に付与することが可能となる。
【００２３】
請求項５記載の発明によれば、複合シートの導電材の粒子状導電材が黒鉛粒子であり、繊維状導電材が炭素繊維なので、レドックスフロー電池用双極板の導電性と機械的強度とを共に向上させることができる。また、粒子状導電材が黒鉛粒子なので、導電材の組成や形状の制御が容易となる。また、繊維状導電材が炭素繊維なので、レドックスフロー電池用双極板の耐久性の低下のおそれが低減する。加えて、優れた耐熱性や機械的強度を得ることができ、軽量化も期待できる。
【００２４】
請求項６記載の発明によれば、複合シートの導電材の粒子状導電材が、平均粒子径３μｍ以上５００μｍ以下の膨張化黒鉛粒子と人造黒鉛粒子の少なくともいずれか一方なので、複合シートの製造時に複合シートから導電材が脱落するのを防止したり、レドックスフロー電池用双極板の高導電化に寄与することができる。また、レドックスフロー電池の性能を阻害する金属不純物を省略することができる。また、粒子状導電材が膨張化黒鉛粒子の場合には、優れた導電性を得ることができ、しかも、膨張化黒鉛粒子間の隙間を塞いで所定の液体の液漏れを防ぐことが可能となる。
【００２５】
請求項７記載の発明によれば、樹脂組成物は、空隙抑制樹脂を３質量部以上４０質量部以下、及び粒子含有導電材を６０質量部以上９７質量部以下含むので、レドックスフロー電池用双極板に実用上問題のない機械的強度と導電性を容易に付与することが可能となる。
【００２６】
請求項８記載の発明によれば、樹脂組成物の空隙抑制樹脂が熱可塑性樹脂なので、レドックスフロー電池用双極板の成形時に空隙抑制樹脂の流動性を適切に確保し、樹脂組成物の均一化に寄与し、部分的な相違の減少を図ることができる。また、接着性の向上により、例え硫酸バナジウム等の電解液にレドックスフロー電池用双極板が長時間漬けられても、レドックスフロー電池用双極板から導電材が脱落するのを防ぐことができる。
【００２７】
請求項９記載の発明によれば、空隙抑制樹脂が、平均粒子径１０μｍ以上５００μｍ以下の粒子状のポリプロピレン系樹脂あるいはポリエチレン系樹脂なので、樹脂組成物の空隙抑制樹脂と粒子含有導電材との分散性がさらに向上し、レドックスフロー電池用双極板の組成の均一化が期待できる。
【００２８】
請求項１０記載の発明によれば、樹脂組成物の粒子含有導電材の粒子状導電材が、平均粒子径１μｍ以上２００μｍ以下の黒鉛粒子なので、例えレドックスフロー電池用双極板の厚さが１ｍｍ未満の場合でも、優れた導電性を得ることができ、しかも、導電経路の損失の抑制を図ることができる。
【００２９】
請求項１１記載の発明によれば、レドックスフロー電池用双極板の厚さムラを低減し、例えレドックスフロー電池の電解液が硫酸バナジウム等でも、レドックスフロー電池用双極板の耐性を有効に確保することが可能となる。
【００３０】
請求項１２記載の発明によれば、複数の複合シートの一部と樹脂組成物とをインサートした後、樹脂組成物に複数の複合シートの残部を重ね、対向する複数の複合シートの間に樹脂組成物を挟むので、複合シートの一部に粉末の樹脂組成物を均一にならして配置することができる。また、飛び散り易い粉末の樹脂組成物を用いるのではなく、板体の樹脂組成物を用いれば、作業環境の汚染防止と量産性の向上が期待できる。
【００３１】
請求項１３記載の発明によれば、成形した積層中間体の樹脂組成物に複数の複合シートの残部を重ねることで、積層中間体の複合シートと複合シートとの間に樹脂組成物を挟むので、レドックスフロー電池用双極板の製造の多様化が期待できる。また、例え使用する複数の複合シートの厚さにバラツキが存在しても、高精度の厚さを有するレドックスフロー電池用双極板を得ることが可能となる。
【図面の簡単な説明】
【００３２】
【図１】本発明に係るレドックスフロー電池用双極板の実施形態を模式的に示す断面説明図である。
【発明を実施するための形態】
【００３３】
以下、図面を参照して本発明の好ましい実施の形態を説明すると、本実施形態におけるレドックスフロー電池用双極板１は、図１に示すように、相対向する一対の複合シート２と、この一対の複合シート２の間に介在して挟持される樹脂組成物３とを備えた厚さ１ｍｍ未満の薄い双極板であり、一対の複合シート２と樹脂組成物３とが金型を用いた加圧加熱成形により、溶着して一体化される。
【００３４】
各複合シート２は、熱可塑性樹脂繊維を含有する繊維樹脂と、この繊維樹脂よりも優れた導電性の導電材とを含み、グラビア印刷法等の所定の印刷法により平面矩形のシートに形成される。この複合シート２は、厚さ１ｍｍ未満のレドックスフロー電池用双極板１が製造される場合、坪量が５０〜５００ｇ／ｍ２、好ましくは７０〜３００ｇ／ｍ２、より好ましくは８０〜２５０ｇ／ｍ２が良い。また、厚さ１ｍｍ未満のレドックスフロー電池用双極板１が製造される場合、薄型化の観点から、厚さが０．１ｍｍ以上５ｍｍ未満、好ましくは０．１ｍｍ以上３ｍｍ未満が良い。
【００３５】
複合シート２の繊維樹脂と導電材とは、繊維樹脂よりも導電材が質量比で多く含有され、繊維樹脂中に導電材が分散する。これは、繊維樹脂よりも導電材が質量比で多く含有されれば、導電性を向上させることができる他、例え酸性の強い硫酸バナジウム等の電解液にレドックスフロー電池用双極板１が長時間浸漬される場合にも、実用上問題の無い導電性や機械的強度を確保することができるからである。繊維樹脂と導電材の具体的な配合比率は、質量比で１０〜４０：６０〜９０、好ましくは１５〜３０：７０〜８５が良い。
【００３６】
繊維樹脂は、熱可塑性樹脂繊維、具体的には少なくとも比較的融点の低いポリオレフィン系樹脂繊維を含有し、ポリオレフィン系樹脂繊維が入手が容易なポリプロピレン（ＰＰ）系樹脂繊維とポリエチレン（ＰＥ）系樹脂繊維の少なくともいずれか一方であるのが好ましい。
【００３７】
これは、成形時に適切な流動性を満たすことができ、必要があれば、再度加熱することにより、再び熱可塑性樹脂繊維が溶融し、成形が可能となるからである。また、ポリオレフィン系樹脂繊維を採用したのは、高分子主鎖に環構造を有するような剛直な樹脂ではなく、比較的柔軟なので、レドックスフロー電池用双極板１の可撓性や柔軟性に寄与するからである。さらに、ポリオレフィン系樹脂繊維は、耐薬品性や耐水性に優れるので、硫酸バナジウム等の電解液による加水分解が生じにくく、樹脂界面の接着劣化や樹脂の分解に起因するレドックスフロー電池用双極板１の内部の空隙発生を抑制することができるからである。
【００３８】
繊維樹脂の平均繊維長は、０．５ｍｍ以上８０ｍｍ以下、好ましくは１ｍｍ以上８０ｍｍ以下、より好ましくは１ｍｍ以上５０ｍｍ以下、さらに好ましくは２ｍｍ以上２０ｍｍ以下が最適である。これは、平均繊維長が０．５ｍｍ以上８０ｍｍ以下であれば、複合シート２の製造時の分散性が向上し、機械的強度や導電性のバラツキを抑制することができるという理由に基づく。また、繊維樹脂の繊維径は、複合シート２の製造時の分散性を向上させる観点から、０．１μｍ以上８０μｍ以下、好ましくは５μｍ以上４０μｍ以下が最適である。
【００３９】
繊維樹脂は、ポリオレフィン系樹脂繊維の他、必要に応じ、アラミド系繊維樹脂を選択的に含有する。このアラミド系繊維樹脂は、例えばパラ系やメタ系の各単独、あるいはこれらを任意の組成比で混合した平均繊維長が１ｍｍ以上８０ｍｍ以下、好ましくは２ｍｍ以上２０ｍｍ以下の繊維樹脂からなり、レドックスフロー電池用双極板１の製造時に繊維樹脂と導電材、繊維樹脂同士を適切に縺れさせ、繊維樹脂を補強するよう機能する。このアラミド系繊維樹脂は、パルプ状やカットファイバー状等、いかなる形状等でも良いが、繊維樹脂と導電材とを適切に縺れさせる観点からすると、表面が毛羽だったパルプ状が好適である。
【００４０】
アラミド系繊維樹脂は、導電性に特に資するものではないので、１質量部以上７質量部以下程度添加されれば良い。このようなアラミド系繊維樹脂は、他の繊維樹脂を補強するが、補強機能に止まらず、繊維樹脂に耐熱性、強度、耐薬品性を付与することにより、レドックスフロー電池用双極板１の品質に資するよう機能する。
【００４１】
複合シート２の導電材は、粒子状導電材と繊維状導電材とを含有する。粒子状導電材は、硫酸バナジウム等の電解液に対する耐食性を確保する観点から、黒鉛粒子とされる。この粒子状導電材の黒鉛粒子は、特に限定されるものではなく、例えば膨張化黒鉛粒子、人造黒鉛粒子、鱗片状黒鉛、球状黒鉛、又はこれらが組み合わせて併用される。
【００４２】
これらの中では、優れた導電性を得る観点から、膨張化黒鉛粒子と人造黒鉛粒子の少なくともいずれか一方の採用が望ましい。また、粒子状導電材の黒鉛粒子の平均粒子径は、複合シート２の製造時に黒鉛粒子が脱落するのを防止する観点から、３μｍ以上５００μｍ以下、好ましくは１０μｍ以上３００μｍ以下、より好ましくは１５μｍ以上２００μｍ以下が最適である。
【００４３】
導電材の繊維状導電材は、レドックスフロー電池用双極板１の面方向の導電性に寄与し、レドックスフロー電池用双極板１に機械的強度を付与するよう機能する。この繊維状導電材は、機械的強度、導電性、耐食性を得る観点から、炭素繊維が選択される。炭素繊維は、特に限定されるものではないが、例えばＰＡＮ系、ピッチ系、フェノール系、レーヨン系、又はこれらの組み合わせ等があげられる。これらの中では、レドックスフロー電池用双極板１の可撓性と強度とを共に向上させる観点から、ＰＡＮ系の炭素繊維が最適である。
【００４４】
繊維状導電材の平均繊維長は、一枚の複合シート２を単独で加熱圧縮成形した際の成形品の厚みよりも長いことが好ましい。これは、機械的強度に寄与する面方向に繊維状導電材が並びやすくなるという理由に基づく。繊維状導電材の具体的な平均繊維長は、複合シート２の良好な分散性と強度を確保する観点から、０．５ｍｍ以上８０ｍｍ以下、好ましくは１ｍｍ以上２０ｍｍ以下が良い。また、繊維状導電材の具体的な繊維径は、０．５μｍ以上５０μｍ以下、好ましくは２μｍ以上５０μｍ以下が好適である。
【００４５】
樹脂組成物３は、温度２２０℃、荷重２．１６ｋｇの条件下で測定したメルトフローレート（ＭＦＲ）が１ｇ／１０ｍｉｎ以上の空隙抑制樹脂と、少なくとも粒子状導電材を有する粒子含有導電材とを含む組成物であり、相対向する一対の複合シート２の対向面に加熱溶着される。この樹脂組成物３は、空隙抑制樹脂よりも粒子含有導電材を質量比で多く含有するが、具体的には、空隙抑制樹脂を３質量部以上４０質量部以下含み、粒子含有導電材を６０質量部以上９７質量部含有する。
【００４６】
空隙抑制樹脂は、ＪＩＳ  Ｋ７２１０：１９９９に基づき、温度２２０℃、荷重２．１６ｋｇの条件下で測定したメルトフローレート（ＭＦＲ）が１ｇ／１０ｍｉｎよりも大きい熱可塑性樹脂、例えば平均粒子径が１０μｍ以上５００μｍ以下、好ましくは１０μｍ以上２００μｍ以下の粒子状のポリプロピレン（ＰＰ）系樹脂、ポリエチレン（ＰＥ）系樹脂、高密度ポリエチレン（ＨＤＰＥ）系樹脂、あるいは低密度ポリエチレン（ＬＤＰＥ）系樹脂が採用される。
【００４７】
これは、温度２２０℃、荷重２．１６ｋｇの条件下で測定したメルトフローレートが１ｇ／１０ｍｉｎよりも大きければ、レドックスフロー電池用双極板１の成形時に導電材中に空隙抑制樹脂が適切に流入し、レドックスフロー電池用双極板１の内部の空隙を減少させ、導電経路の欠落を防止し、導電性の向上に資するからである。また、レドックスフロー電池用双極板１の内部の空隙が多いと、硫酸バナジウム電解液等が浸み込んで成形品の膨潤が発生し、レドックスフロー電池用双極板１の厚み精度や導電性が悪化するが、これらを防止することができるからである。さらに、レドックスフロー電池用双極板１の内部の空隙の減少により、機械的強度の向上が期待できるからである。
【００４８】
空隙抑制樹脂のメルトフローレートは、導電材量が増加するほど、大きい値のほうが導電材間に流入し易くなるという特徴を有する。メルトフローレートは、空隙抑制樹脂の乾燥状態（吸水量）や空隙抑制樹脂に対する添加物の添加量によっても変動するが、例えばポリプロピレン樹脂の場合には、３〜６０、好ましくは３〜５５の値となる。
【００４９】
空隙抑制樹脂が粒子状の場合、空隙抑制樹脂の平均粒子径と粒子含有導電材の粒子状導電材の平均粒子径の差は、３００μｍ以内、好ましくは２００μｍ以内が最適である。これは、平均粒子径の差が３００μｍ以内であれば、分散性が向上し、レドックスフロー電池用双極板１の機械的強度や導電性の部分的なバラツキが小さくなるという理由に基づく。加えて、樹脂組成物３をスクレーバ等でならす場合、作業の容易化が期待できるという理由に基づく。
【００５０】
粒子状導電材は、平均粒子径が１μｍ以上２００μｍ以下、好ましくは１０μｍ以上２００μｍ以下、より好ましくは１５μｍ以上８０μｍ以下の黒鉛粒子が使用され、この黒鉛粒子がレドックスフロー電池用双極板１の厚み方向の導電性に資するよう機能する。この黒鉛粒子は、特に限定されるものではないが、例えば膨張化黒鉛粒子、人造黒鉛粒子、鱗片状黒鉛、球状黒鉛、又はこれらが組み合わせて併用される。これらの中では、優れた導電性を得るため、膨張化黒鉛粒子と人造黒鉛粒子の少なくともいずれか一方が採用される。
【００５１】
上記構成において、レドックスフロー電池用双極板１を製造する場合には、先ず、専用の金型を用意し、型開きした金型の下型に、予め製造しておいた一枚の複合シート２と粉末の樹脂組成物３とを順次インサートし、粉末の樹脂組成物３にスクレーバを接触させて水平に移動させ、複合シート２の表面上で粉末の樹脂組成物３をスクレーバで均一にならす。この際、１ｍｍ未満のレドックスフロー電池用双極板１を製造する場合には、複合シート２上に粉末の樹脂組成物３を単位面積（１／ｃｍ２）当たり、０．０１ｇ以上０．５ｇ、好ましくは０．０１ｇ以上０．３ｇ程度載せると良い。
【００５２】
こうして粉末の樹脂組成物３を平らにならしたら、樹脂組成物３に残り一枚の複合シート２を重ねることにより、相対向する複数枚の複合シート２の間に粉末の樹脂組成物３を挟み、金型の下型に上型を型締めして加圧加熱することで、レドックスフロー電池用双極板１を圧縮成形し、その後、金型を冷却してレドックスフロー電池用双極板１を脱型すれば、三層構造のレドックスフロー電池用双極板１を製造することができる。製造されたレドックスフロー電池用双極板１は、面方向の体積抵抗値が８ｍΩ・ｃｍ以下であるのが好ましく、厚み方向の体積抵抗値が１５０ｍΩ・ｃｍ以下であるのが好ましい。
【００５３】
上記によれば、相対向する一対の複合シート２の間に、粒子含有導電材を有する樹脂組成物３を挟持させた三層構造の高強度のレドックスフロー電池用双極板１を製造するので、レドックスフロー電池用双極板１の損傷を防止し、厚みムラを防ぎながら導電性を著しく向上させることができる。また、硫酸バナジウム等の電解液に対する耐性を大幅に向上させることができるので、例え硫酸バナジウム等の電解液に浸漬した環境下でも、レドックスフロー電池用双極板１の性能を損なうおそれを有効に排除することができる。
【００５４】
なお、上記実施形態では型開きした金型に複合シート２、粉末の樹脂組成物３、複合シート２を順次インサートしたが、何らこれに限定されるものではない。例えば、金型の下型に複合シート２、平面矩形の板に成形された樹脂組成物３、及び複合シート２を順次インサートし、一対の複合シート２の間に樹脂組成物３を挟持させても良い。この実施形態の場合、飛散し易い粉末の樹脂組成物３を用いるのではなく、板体の樹脂組成物３を用いるので、作業環境の汚染防止と量産性の向上とが大いに期待できる。
【００５５】
また、型開きした金型の下型に、粉末の樹脂組成物３と一枚の複合シート２とを順次インサートするとともに、金型を型締めして加圧加熱することにより、積層中間体を成形し、型開きした金型から積層中間体を脱型して表裏反転し、この積層中間体を型開きした金型の下型に再度インサートしてその樹脂組成物３を露出させ、その後、積層中間体の樹脂組成物３に複合シート２の残り一枚を重ねることで、積層中間体の複合シート２と複合シート２との間に樹脂組成物３を挟持させても良い。この実施形態の場合、例え使用する一対の複合シート２の厚さにバラツキが存在しても、高精度の厚さのレドックスフロー電池用双極板１を得ることができる。
【実施例】
【００５６】
以下、本発明に係るレドックスフロー電池用双極板及びその製造方法の実施例を比較例と共に説明する。
〔実施例１〕
先ず、レドックスフロー電池用双極板の複合シートを製造すべく、繊維樹脂として、ポリプロピレン繊維２５質量部、導電材の粒子状導電材として、膨張化黒鉛粒子６０質量部、導電材の繊維状導電材として、炭素繊維１０質量部、及びアラミド系樹脂繊維として、アラミド繊維５質量部を用意（表１参照）し、これらを水中で混合分散して固形分３％のスラリーを作製した。
【００５７】
ポリプロピレン繊維〔製品名：Ｊ１０５Ｈ  株式会社プライムポリマー製〕は、融点１６６℃、平均繊維径２０μｍ、平均繊維長５ｍｍの長さにカットした短繊維を使用した。このポリプロピレン繊維は、ＪＩＳ  Ｋ７２１０‐１に基づき、温度２２０℃、荷重２．１６ｋｇの条件下で測定したメルトフローレート（ＭＦＲ）が１ｇ／１０ｍｉｎよりも大きく、ＭＦＲ値が１２の樹脂である。
【００５８】
膨張化黒鉛粒子は、平均粒子径が２００μｍのＢＳＰ‐２００Ａ〔製品名  富士黒鉛工業株式会社製〕を使用した。炭素繊維は、炭素繊維トレカ〔（登録商標）東レ株式会社製〕のカットファイバーＴ００８‐００３（繊維φ７μｍ、カット長３ｍｍ）を使用した。また、アラミド繊維は、長さ３ｍｍのケプラーカットファイバー〔製品名：Ｋｅｖｌａｒ（登録商標）  東レ・デュポン株式会社製〕とした。
【００５９】
なお、繊維樹脂は、公知の溶融紡糸法等により、樹脂（製品名）を繊維化してカットしたものである。この点については、全ての実施例と比較例で同様である。
【００６０】
固形分３％のスラリーを作製したら、このスラリーに凝集剤を添加して混合物を調製し、この混合物をメッシュ構造の１５ｃｍ角のシート機により抄紙シートに形成し、抄紙シートを１００℃に加熱したプレス機にセットして約２００ｋｇ／ｃｍ２の圧力で約５分間加熱加圧し、その後、抄紙シートを乾燥させて水分を除去することにより、ポリプロピレン繊維に膨張化黒鉛粒子と炭素繊維とが均一に分散して絡んだ厚さ０．７ｍｍ，坪量１００ｇ／ｍ２の複合シートＡを必要数製造した。凝集剤は、カチオン系ポリアクリル酸ソーダ０．００１質量部と、アニオン系ポリアクリル酸ソーダ０．００００１質量部とからなる添加物とした。
【００６１】
次に、専用の金型を用意し、型開きした金型の下型に、製造した一枚の複合シートＡと粉末の樹脂組成物とを順次インサートし、その後、粉末の樹脂組成物にスクレーバを接触させて水平に移動させ、複合シートＡの表面上で粉末の樹脂組成物をスクレーバで均一にならして平坦化した。
【００６２】
樹脂組成物は、空隙抑制樹脂を１０質量部、及び粒子含有導電材を９０質量部含む組成物７．５ｇとした。この樹脂組成物の空隙抑制樹脂は、表２に示すように、ポリプロピレン樹脂〔製品名：ＰＭＢ６０Ａ  サンアロマー株式会社製〕を冷凍粉砕して３２メッシュの篩を通過した樹脂を用いた。このポリプロピレン樹脂は、ＪＩＳ  Ｋ７２１０‐１に基づき、温度２２０℃、荷重２．１６ｋｇの条件下で測定したメルトフローレート（ＭＦＲ）が１ｇ／１０ｍｉｎよりも大きく、ＭＦＲ値が５５の樹脂である。また、粒子含有導電材は、表２に示すように、平均粒子径が４５μｍの人造黒鉛粒子〔製品名：ＪＳＧ‐７５Ｓ  富士黒鉛工業株式会社製〕を採用した。
【００６３】
次いで、樹脂組成物に残り一枚の複合シートＡを重ねることにより、相対向する複数枚の複合シートＡの間に粉末の樹脂組成物を挟み、残り一枚の複合シートＡに金型の上型を搭載するとともに、２００℃の温度に設定した金型を２０ＭＰａで強く型締めして加圧加熱し、上下の熱板の温度が３０℃の冷却用の圧縮成形機に直ちに移載し、金型の温度が８０℃以下になるまで加圧冷却することにより、レドックスフロー電池用双極板を圧縮成形した。
【００６４】
レドックスフロー電池用双極板を圧縮成形したら、金型からレドックスフロー電池用双極板を脱型し、１５ｃｍ×１５ｃｍ、厚さ０．３０〜０．３３ｍｍのレドックスフロー電池用双極板を製造した。
【００６５】
次に、製造したレドックスフロー電池用双極板の機械的強度である初期の引張強度、ｐＨ＝−０．６８の５価硫酸バナジウム水溶液中にレドックスフロー電池用双極板を１００時間浸漬した後の引張強度をそれぞれ測定して表５にまとめた。また、レドックスフロー電池用双極板の導電性として、面方向の体積抵抗値と厚み方向の体積抵抗値とをそれぞれ測定して表５にまとめた。さらに、レドックスフロー電池用双極板の厚み精度や割れ発生の有無、換言すれば、柔軟性や強度についても、試験を実施して表５にまとめた。
【００６６】
・初期の引張強度
レドックスフロー電池用双極板の初期の引張強度については、ＪＩＳ  Ｋ６２５１に基づき、レドックスフロー電池用双極板を１号ダンベル試験片に打ち抜き、ＲＴＣ‐１３１０Ａ〔製品名  株式会社オリエンテック製〕を使用し、引張速度１０ｍｍ／ｍｉｎの条件で引張試験を実施してその測定値を初期の引張強度値とした。
【００６７】
・レドックスフロー電池用双極板を１００時間浸漬した後の引張強度
ｐＨ＝−０．６８の５価硫酸バナジウム水溶液中にレドックスフロー電池用双極板を１００時間浸漬した後の引張強度については、ＪＩＳ  Ｋ６２５１に基づき、レドックスフロー電池用双極板を１号ダンベル試験片に打ち抜き、ポリエチレン製の容器にｐＨ＝−０．６８の５価硫酸バナジウム水溶液を充填するとともに、この５価硫酸バナジウム水溶液中に１号ダンベル試験片を１００時間浸漬した後、ＲＴＣ‐１３１０Ａ〔製品名  株式会社オリエンテック製〕を使用し、引張速度１０ｍｍ／ｍｉｎの条件で引張試験を実施してその測定値を１００時間浸漬した後の引張強度値とした。
【００６８】
ｐＨを測定する場合には、ｐＨ計〔製品名：Ｆ２２‐ＩＩ  株式会社堀場製作所製〕を使用し、測定電極を９６１０‐１０Ｄ〔製品名  株式会社堀場製作所製〕とした。上記引張り試験は、室温中で３回実施し、測定した値の平均値を測定値とした。
【００６９】
・面方向の体積抵抗値
レドックスフロー電池用双極板の面方向の体積抵抗値は、四端子四探針法により測定した。具体的には、１５ｃｍ×１５ｃｍのレドックスフロー電池用双極板から５ｃｍ×５ｃｍの大きさの試験片を９枚切り出し、各試験片の体積抵抗値を測定機である低抵抗率計〔製品名：ロレスタＧＰ  ＭＣＰ‐Ｔ６１０  三菱化学株式会社製〕により測定し、測定した値の平均値を面方向の体積抵抗値とした。
【００７０】
・厚み方向の体積抵抗値
レドックスフロー電池用双極板の厚み方向の体積抵抗値については、先ず、１５ｃｍ×１５ｃｍのレドックスフロー電池用双極板から５ｃｍ×２．５ｃｍの大きさの試験片を切り出し、この試験片をガラス管の間に挟んだ。ガラス管は、φ１ｃｍのガラスＵ字管の屈曲した底部が切断され、この切断された底部に螺子穴付きのホルダが接着されたタイプとした。
【００７１】
試験片をガラス管の間に挟んだら、試験片とガラス管の両側部との間から水銀が漏れないよう螺子で固定し、ガラス管の両側部に水銀を一定量注入するとともに、水銀と用意した抵抗計〔日置電機株式会社製〕とを用意したリード線で接続し、導通するよう厚み方向の測定値を測定した後、以下の式で厚み方向の体積抵抗値に換算した。
【００７２】
厚み方向の体積抵抗値〔ｍΩ・ｃｍ〕＝厚み方向の抵抗値〔ｍΩ〕×０．５〔ｃｍ〕×０．５〔ｃｍ〕×π÷試験片の厚み〔ｃｍ〕
【００７３】
厚み方向の抵抗値は、面方向の体積抵抗値を測定した５ｃｍ×５ｃｍの試験片を半分に切断して５ｃｍ×２．５ｃｍの大きさの試験片を複数枚形成し、この複数枚の試験片の厚み方向の抵抗値をそれぞれ測定し、上記式で体積抵抗値に換算した値の平均値とした。
【００７４】
厚みの測定は、５ｃｍ×２．５ｃｍの大きさの試験片を２５枚形成し、各試験片の厚みを硫酸バナジウム電解液の浸漬前後で測定器〔製品名：ＩＤ‐ＣＸ  株式会社ミツトヨ製〕により測定し、測定した値の平均値とした。
【００７５】
・レドックスフロー電池用双極板の厚み精度
レドックスフロー電池用双極板の厚み精度については、厚みを分割して測定した場合に、
○：測定したときのＲａｎｇｅ（厚みの最大値−最小値）が０．０４ｍｍ以内であると
き
×：測定したときのＲａｎｇｅ（厚みの最大値−最小値）が０．０５ｍｍ以上であると
き
として評価した。
【００７６】
・レドックスフロー電池用双極板の割れ発生の有無
レドックスフロー電池用双極板の割れ発生の有無、換言すれば、柔軟性や強度については、ｐＨ＝−０．６８の５価硫酸バナジウム水溶液中に浸漬する前のレドックスフロー電池用双極板、及び浸漬した後のレドックスフロー電池用双極板を対角線上の両端部でそれぞれ折り曲げ、両端部が接触するまでにレドックスフロー電池用双極板に割れが発生するか否かを目視で評価した。
【００７７】
〔実施例２〕
先ず、レドックスフロー電池用双極板の複合シートについては、実施例１の複合シートＡをそのまま採用した。
次に、専用の金型を用意し、型開きした金型の下型に、製造した一枚の複合シートＡと粉末の樹脂組成物とを順次インサートし、その後、粉末の樹脂組成物にスクレーバを接触させて水平に移動させ、複合シートの表面上で粉末の樹脂組成物をスクレーバで均一にならして平坦化した。
【００７８】
樹脂組成物は、空隙抑制樹脂を１０質量部、及び粒子含有導電材を９０質量部含む組成物７．５ｇとした。この樹脂組成物の空隙抑制樹脂は、表２に示すように、１５μｍのポリエチレン樹脂〔製品名：ＬＤＰＥ  フローセンＵＦ２０Ｓ  住友精化株式会社製〕を使用した。
【００７９】
ポリエチレン樹脂は、ＪＩＳ  Ｋ７２１０‐１に基づき、温度２２０℃、荷重２．１６ｋｇの条件下で測定したメルトフローレート（ＭＦＲ）が１ｇ／１０ｍｉｎよりも大きく、ＭＦＲ値が４０の樹脂である。また、粒子含有導電材は、表２に示すように、平均粒子径が４５μｍの人造黒鉛粒子〔製品名：ＪＳＧ‐７５Ｓ  富士黒鉛工業株式会社製〕を用いた。
その他は実施例１と同様とし、１５ｃｍ×１５ｃｍ、厚さ０．３０〜０．３３ｍｍのレドックスフロー電池用双極板を製造した。
【００８０】
〔実施例３〕
先ず、レドックスフロー電池用双極板の複合シートについては、実施例１の複合シートＡをそのまま採用した。
次に、専用の金型を用意し、型開きした金型の下型に、製造した一枚の複合シートＡと粉末の樹脂組成物とを順次インサートし、その後、粉末の樹脂組成物にスクレーバを接触させて水平に移動させ、複合シートの表面上で粉末の樹脂組成物をスクレーバで均一にならして平坦化した。
【００８１】
樹脂組成物は、空隙抑制樹脂を１０質量部、及び粒子含有導電材を９０質量部含む組成物７．５ｇとした。この樹脂組成物の空隙抑制樹脂は、表２に示すように、低密度ポリエチレン樹脂〔製品名：ＬＤＰＥ  ＳＰ５０８０Ｐ  プライムポリマー株式会社製〕を用いた。
【００８２】
低密度ポリエチレン樹脂は、ＪＩＳ  Ｋ７２１０‐１に基づき、温度２２０℃、荷重２．１６ｋｇの条件下で測定したメルトフローレート（ＭＦＲ）が１ｇ／１０ｍｉｎよりも大きく、ＭＦＲ値が２３０の樹脂である。また、粒子含有導電材は、表２に示すように、平均粒子径が４５μｍの人造黒鉛粒子〔製品名：ＪＳＧ‐７５Ｓ  富士黒鉛工業株式会社製〕を用いた。
その他は実施例１と同様とし、１５ｃｍ×１５ｃｍ、厚さ０．３０〜０．３３ｍｍのレドックスフロー電池用双極板を製造した。
【００８３】
〔実施例４〕
基本的には実施例１と同様だが、樹脂組成物を変更した。すなわち、樹脂組成物は、空隙抑制樹脂を２０質量部、及び粒子含有導電材を８０質量部含む組成物７．５ｇとした。この樹脂組成物の空隙抑制樹脂は、表２に示すように、ポリプロピレン樹脂〔製品名：ＰＰ  ＰＬ５００Ａ  サンアロマー株式会社製〕を冷凍粉砕して３２メッシュの篩を通過した樹脂を用いた。
【００８４】
ポリプロピレン樹脂は、ＪＩＳ  Ｋ７２１０‐１に基づき、温度２２０℃、荷重２．１６ｋｇの条件下で測定したメルトフローレート（ＭＦＲ）が１ｇ／１０ｍｉｎよりも大きく、ＭＦＲ値が３の樹脂である。また、粒子含有導電材は、表２に示すように、平均粒子径が４５μｍの人造黒鉛粒子〔製品名：ＪＳＧ‐７５Ｓ  富士黒鉛工業株式会社製〕を採用した。
【００８５】
〔実施例５〕
基本的には実施例１と同様にレドックスフロー電池用双極板を製造したが、樹脂組成物を変更した。すなわち、樹脂組成物は、空隙抑制樹脂を２０質量部、及び粒子含有導電材を８０質量部含む組成物７．５ｇとした。この樹脂組成物の空隙抑制樹脂は、表２に示すように、ポリプロピレン樹脂〔製品名：ＰＰ  Ｊ１０５Ｇ  プライムポリマー株式会社製〕を用いた。
【００８６】
ポリプロピレン樹脂は、ＪＩＳ  Ｋ７２１０‐１に基づき、温度２２０℃、荷重２．１６ｋｇの条件下で測定したメルトフローレート（ＭＦＲ）が１ｇ／１０ｍｉｎよりも大きく、ＭＦＲ値が８の樹脂である。また、粒子含有導電材は、表２に示すように、平均粒子径が４５μｍの人造黒鉛粒子〔製品名：ＪＳＧ‐７５Ｓ  富士黒鉛工業株式会社製〕を採用した。
【００８７】
〔実施例６〕
基本的には実施例５と同様にレドックスフロー電池用双極板を製造したが、粒子含有導電材を変更した。粒子含有導電材は、表２に示すように、平均粒子径が５０μｍの球状黒鉛粒子〔製品名：ＣＧＢ５０  日本黒鉛工業株式会社製〕を採用した。
【００８８】
〔実施例７〕
基本的には実施例５と同様にレドックスフロー電池用双極板を製造したが、粒子含有導電材を変更した。粒子含有導電材は、表２に示すように、平均粒子径が２０μｍの膨張化黒鉛粒子〔製品名：ＢＳＰ‐２０Ａ  富士黒鉛工業株式会社製〕を採用した。
【００８９】
〔実施例８〕
基本的には実施例５と同様にレドックスフロー電池用双極板を製造したが、粒子含有導電材を変更した。粒子含有導電材は、表３に示すように、平均粒子径が８０μｍの鱗状黒鉛粒子〔製品名：ＣＢ‐１００  富士黒鉛工業株式会社製〕を採用した。
〔実施例９〕
基本的には実施例４と同様だが、樹脂組成物を変更した。すなわち、樹脂組成物は、空隙抑制樹脂を３５質量部、及び粒子含有導電材を６５質量部含む組成物７．５ｇとした。
【００９０】
〔実施例１０〕
先ず、レドックスフロー電池用双極板の複合シートを製造すべく、繊維樹脂として、ポリプロピレン繊維２０質量部、導電材の粒子状導電材として、膨張化黒鉛粒子７０質量部、導電材の繊維状導電材として、炭素繊維５質量部、及びアラミド系樹脂繊維として、アラミド繊維５質量部を用意（表１参照）し、これらを水中で混合分散して固形分３％のスラリーを作製した。
【００９１】
ポリプロピレン繊維〔製品名：Ｊ１０５Ｈ  株式会社プライムポリマー製〕は、融点１６６℃、平均繊維径２０μｍ、平均繊維長５ｍｍの長さにカットした短繊維を使用した。このポリプロピレン繊維は、ＪＩＳ  Ｋ７２１０‐１に基づき、温度２２０℃、荷重２．１６ｋｇの条件下で測定したメルトフローレート（ＭＦＲ）が１ｇ／１０ｍｉｎよりも大きく、ＭＦＲ値が１２の樹脂である。
【００９２】
膨張化黒鉛粒子は、平均粒子径が２０μｍのＢＳＰ‐２０Ａ〔製品名  富士黒鉛工業株式会社製〕に変更した。炭素繊維は、炭素繊維トレカ〔（登録商標）  東レ株式会社製〕のカットファイバーＴ００８‐００３（繊維φ７μｍ、カット長３ｍｍ）を使用した。また、アラミド繊維は、長さ３ｍｍのケプラーカットファイバー〔製品名：Ｋｅｖｌａｒ（登録商標）  東レ・デュポン株式会社製〕とした。
【００９３】
固形分３％のスラリーを作製したら、このスラリーに凝集剤を添加して混合物を調製し、この混合物をメッシュ構造の１５ｃｍ角のシート機により抄紙シートに形成し、抄紙シートを１００℃に加熱したプレス機にセットして約２００ｋｇ／ｃｍ２の圧力で約５分間加圧加熱し、その後、抄紙シートを乾燥させて水分を除去することにより、ポリプロピレン繊維に膨張化黒鉛粒子と炭素繊維とが均一に分散して絡んだ厚さ０．７ｍｍ，坪量１００ｇ／ｍ２の複合シートＢを必要数製造した。凝集剤は、カチオン系ポリアクリル酸ソーダ０．００１質量部と、アニオン系ポリアクリル酸ソーダ０．００００１質量部とからなる添加物とした。
【００９４】
次に、専用の金型を用意し、型開きした金型の下型に、製造した一枚の複合シートＢと粉末の樹脂組成物とを順次インサートし、その後、粉末の樹脂組成物にスクレーバを接触させて水平に移動させ、複合シートＢの表面上で粉末の樹脂組成物をスクレーバで均一にならして平坦化した。樹脂組成物は、空隙抑制樹脂を６質量部、及び粒子含有導電材を９４質量部含む組成物７．５ｇとした。
その他の部分については実施例１と同様とし、１５ｃｍ×１５ｃｍ、厚さ０．３０〜０．３３ｍｍのレドックスフロー電池用双極板を製造した。
【００９５】
〔実施例１１〕
レドックスフロー電池用双極板の複合シートについては、複合シートＢをそのまま採用した。また、基本的には実施例２と同様だが、樹脂組成物については、空隙抑制樹脂を６質量部、及び粒子含有導電材を９４質量部含む組成物７．５ｇに変更した。
その他の部分については実施例２と同様とし、１５ｃｍ×１５ｃｍ、厚さ０．３０〜０．３３ｍｍのレドックスフロー電池用双極板を製造した。
【００９６】
〔実施例１２〕
レドックスフロー電池用双極板の複合シートについては、複合シートＢをそのまま採用した。
その他の部分については実施例９と同様とし、１５ｃｍ×１５ｃｍ、厚さ０．３０〜０．３３ｍｍのレドックスフロー電池用双極板を製造した。
【００９７】
〔実施例１３〕
先ず、レドックスフロー電池用双極板の複合シートを製造すべく、繊維樹脂として、ポリプロピレン繊維１５質量部、導電材の粒子状導電材として、人造黒鉛粒子７０質量部、導電材の繊維状導電材として、炭素繊維１０質量部、及びアラミド系樹脂繊維として、アラミド繊維５質量部を用意（表１参照）し、これらを水中で混合分散して固形分３％のスラリーを作製した。
【００９８】
ポリプロピレン繊維〔製品名：Ｊ１０５Ｈ  株式会社プライムポリマー製〕は、融点１６６℃、平均繊維径２０μｍ、平均繊維長５ｍｍの長さにカットした短繊維を使用した。このポリプロピレン繊維は、ＪＩＳ  Ｋ７２１０‐１に基づき、温度２２０℃、荷重２．１６ｋｇの条件下で測定したメルトフローレート（ＭＦＲ）が１ｇ／１０ｍｉｎよりも大きく、ＭＦＲ値が１２の樹脂である。
【００９９】
人造黒鉛粒子は、平均粒子径が４５μｍのＪＳＧ‐７５Ｓ〔製品名  富士黒鉛工業株式会社製〕に変更した。炭素繊維は、炭素繊維トレカ〔（登録商標）  東レ株式会社製〕のカットファイバーＴ００８‐００３（繊維φ７μｍ、カット長３ｍｍ）をそのまま使用した。また、アラミド繊維は、長さ３ｍｍのケプラーカットファイバー〔製品名：Ｋｅｖｌａｒ（登録商標）  東レ・デュポン株式会社製〕とした。
【０１００】
スラリーを作製したら、このスラリーに凝集剤を添加して混合物を調製し、この混合物をメッシュ構造の１５ｃｍ角のシート機により抄紙シートに形成し、抄紙シートを１００℃に加熱したプレス機にセットして約２００ｋｇ／ｃｍ２の圧力で約５分間加圧加熱し、その後、抄紙シートを乾燥させて水分を除去することにより、ポリプロピレン繊維に膨張化黒鉛粒子と炭素繊維とが均一に分散して絡んだ厚さ０．７ｍｍ，坪量１００ｇ／ｍ２の複合シートＣを必要数製造した。
【０１０１】
凝集剤は、カチオン系ポリアクリル酸ソーダ０．００１質量部と、アニオン系ポリアクリル酸ソーダ０．００００１質量部とからなる添加物とした。
その他の部分については実施例１と同様とし、１５ｃｍ×１５ｃｍ、厚さ０．３０〜０．３３ｍｍのレドックスフロー電池用双極板を製造した。
【０１０２】
〔実施例１４〕
先ず、レドックスフロー電池用双極板の複合シートについては、実施例１３の複合シートＣをそのまま採用した。
その他の部分については実施例３と同様とし、１５ｃｍ×１５ｃｍ、厚さ０．３０〜０．３３ｍｍのレドックスフロー電池用双極板を製造した。
【０１０３】
〔実施例１５〕
先ず、レドックスフロー電池用双極板の複合シートについては、実施例１３の複合シートＣをそのまま採用した。
その他の部分については実施例２と同様とし、１５ｃｍ×１５ｃｍ、厚さ０．３０〜０．３３ｍｍのレドックスフロー電池用双極板を製造した。
【０１０４】
〔実施例１６〕
レドックスフロー電池用双極板の複合シートを製造すべく、繊維樹脂として、ポリエチレン繊維２５質量部、導電材の粒子状導電材として、膨張化黒鉛粒子６０質量部、導電材の繊維状導電材として、炭素繊維１０質量部、及びアラミド系樹脂繊維として、アラミド繊維５質量部を用意（表１参照）し、これらを水中で混合分散して固形分３％のスラリーを作製した。
【０１０５】
ポリエチレン繊維〔製品名：フローセンＭ１３１５２Ｎ  住友精化株式会社製〕は、平均繊維径１８μｍ、平均繊維長３ｍｍの長さにカットし、溶融紡糸法により繊維化した後、カットした短繊維を使用した。このポリプロピレン繊維は、ＪＩＳ  Ｋ７２１０‐１に基づき、温度２２０℃、荷重２．１６ｋｇの条件下で測定したメルトフローレート（ＭＦＲ）が１ｇ／１０ｍｉｎよりも大きく、ＭＦＲ値が７の樹脂である。
【０１０６】
膨張化黒鉛粒子は、平均粒子径が２００μｍのＢＳＰ‐２００Ａ〔製品名  富士黒鉛工業株式会社製〕に変更した。炭素繊維は、炭素繊維トレカ〔（登録商標）  東レ株式会社製〕のカットファイバーＴ００８‐００３（繊維φ７μｍ、カット長３ｍｍ）をそのまま使用した。また、アラミド繊維は、長さ３ｍｍのケプラーカットファイバー〔製品名：Ｋｅｖｌａｒ（登録商標）  東レ・デュポン株式会社製〕とした。
【０１０７】
スラリーを作製したら、このスラリーに凝集剤を添加して混合物を調製し、この混合物をメッシュ構造の１５ｃｍ角のシート機により抄紙シートに形成し、抄紙シートを１００℃に加熱したプレス機にセットして約２００ｋｇ／ｃｍ２の圧力で約５分間加圧加熱し、その後、抄紙シートを乾燥させて水分を除去することにより、ポリプロピレン繊維に膨張化黒鉛粒子と炭素繊維とが均一に分散して絡んだ厚さ０．７ｍｍ，坪量１００ｇ／ｍ２の複合シートＤを必要数製造した。凝集剤は、カチオン系ポリアクリル酸ソーダ０．００１質量部と、アニオン系ポリアクリル酸ソーダ０．００００１質量部とからなる添加物とした。
その他の部分については実施例２と同様とし、１５ｃｍ×１５ｃｍ、厚さ０．３０〜０．３３ｍｍのレドックスフロー電池用双極板を製造した。
【０１０８】
〔実施例１７〕
先ず、レドックスフロー電池用双極板の複合シートについては、実施例１６の複合シートＤをそのまま採用した。
その他の部分については実施例３と同様とし、１５ｃｍ×１５ｃｍ、厚さ０．３０〜０．３３ｍｍのレドックスフロー電池用双極板を製造した。
【０１０９】
〔比較例１〕
先ず、レドックスフロー電池用双極板の複合シートについては、実施例１の複合シートＡをそのまま採用した。
次に、専用の金型を用意し、型開きした金型の下型に、製造した一枚の複合シートＡと粉末の樹脂組成物とを順次インサートし、その後、粉末の樹脂組成物にスクレーバを接触させて水平に移動させ、複合シートＡの表面上で粉末の樹脂組成物をスクレーバで均一にならして平坦化した。
【０１１０】
樹脂組成物は、空隙抑制樹脂を省略し、粒子含有導電材を１００質量部のみを含む組成物７．５ｇとした。粒子含有導電材は、表５に示すように、平均粒子径が４５μｍの人造黒鉛粒子〔製品名：ＪＳＧ‐７５Ｓ  富士黒鉛工業株式会社製〕を用いた。
【０１１１】
次いで、樹脂組成物に残り一枚の複合シートＡを重ねることにより、相対向する複数枚の複合シートＡの間に粉末の樹脂組成物を挟み、残り一枚の複合シートＡに金型の上型を搭載するとともに、２２０℃の温度に設定した金型を２０ＭＰａで強く型締めして加圧加熱し、上下の熱板の温度が３０℃の冷却用の圧縮成形機に直ちに移載し、金型の温度が８０℃以下になるまで加圧冷却することにより、レドックスフロー電池用双極板を圧縮成形した。
【０１１２】
レドックスフロー電池用双極板を圧縮成形したら、金型からレドックスフロー電池用双極板を脱型し、１５ｃｍ×１５ｃｍ、厚さ０．３０〜０．３３ｍｍのレドックスフロー電池用双極板を製造した。
【０１１３】
次に、製造したレドックスフロー電池用双極板の機械的強度である初期の引張強度、ｐＨ＝−０．６８の５価硫酸バナジウム水溶液中にレドックスフロー電池用双極板を１００時間浸漬した後の引張強度をそれぞれ測定して表９に記載した。また、レドックスフロー電池用双極板の導電性として、面方向の体積抵抗値と厚み方向の体積抵抗値とをそれぞれ測定して表９に記載した。レドックスフロー電池用双極板の厚み精度や割れ発生の有無（柔軟性や強度）についても、試験を実施してその結果を表９に記載した。
【０１１４】
〔比較例２〕
先ず、レドックスフロー電池用双極板の複合シートについては、実施例１の複合シートＡをそのまま採用した。
次に、専用の金型を用意し、型開きした金型の下型に、製造した一枚の複合シートＡと粉末の樹脂組成物とを順次インサートし、その後、粉末の樹脂組成物にスクレーバを接触させて水平に移動させ、複合シートＡの表面上で粉末の樹脂組成物をスクレーバで均一にならして平坦化した。
【０１１５】
樹脂組成物は、空隙抑制樹脂を２０質量部、及び粒子含有導電材を８０質量部含む組成物７．５ｇとした。この樹脂組成物の空隙抑制樹脂は、表５に示すように、３００μｍのポリプロピレン樹脂〔製品名：ＱＢ２００  ５０Ｐ  住友精化株式会社製〕を用いた。このポリプロピレン樹脂は、ＪＩＳ  Ｋ７２１０‐１に基づき、温度２２０℃、荷重２．１６ｋｇの条件下で測定したメルトフローレート（ＭＦＲ）が１ｇ／１０ｍｉｎよりも大きく、ＭＦＲ値が０．４の樹脂である。また、粒子含有導電材は、表５に示すように、平均粒子径が４５μｍの人造黒鉛粒子〔製品名：ＪＳＧ‐７５Ｓ  富士黒鉛工業株式会社製〕を採用した。
【０１１６】
〔比較例３〕
レドックスフロー電池用双極板の複合シートについては、実施例１６、１７の複合シートＤに変更した。
その他の部分については比較例２と同様とし、１５ｃｍ×１５ｃｍ、厚さ０．３０〜０．３３ｍｍのレドックスフロー電池用双極板を製造した。
【０１１７】
〔比較例４〕
レドックスフロー電池用双極板の複合シートについては、実施例１６、１７の複合シートＤに変更した。
その他は比較例３と同様にレドックスフロー電池用双極板を製造したが、樹脂組成物を変更した。すなわち、樹脂組成物は、空隙抑制樹脂を１０質量部、及び粒子含有導電材を９０質量部含む組成物７．５ｇとした。
【０１１８】
〔比較例５〕
先ず、レドックスフロー電池用双極板の複合シートを製造すべく、繊維樹脂として、ポリプロピレン繊維５質量部、導電材の粒子状導電材として、膨張化黒鉛粒子８０質量部、導電材の繊維状導電材として、炭素繊維１０質量部、及びアラミド系樹脂繊維として、アラミド繊維５質量部を用意（表１参照）し、これらを水中で混合分散して固形分３％のスラリーを作製した。
【０１１９】
先ず、レドックスフロー電池用双極板の複合シートを製造すべく、繊維樹脂として、ポリプロピレン繊維２５質量部、導電材の粒子状導電材として、膨張化黒鉛粒子６０質量部、導電材の繊維状導電材として、炭素繊維１０質量部、及びアラミド系樹脂繊維として、アラミド繊維５質量部を用意（表１参照）し、これらを水中で混合分散して固形分３％のスラリーを作製した。
【０１２０】
ポリプロピレン繊維〔製品名：Ｊ１０５Ｈ  株式会社プライムポリマー製〕は、融点１６６℃、平均繊維径２０μｍ、平均繊維長５ｍｍの長さにカットした短繊維を使用した。このポリプロピレン繊維は、ＪＩＳ  Ｋ７２１０‐１に基づき、温度２２０℃、荷重２．１６ｋｇの条件下で測定したメルトフローレート（ＭＦＲ）が１ｇ／１０ｍｉｎよりも大きく、ＭＦＲ値が１２の樹脂である。
【０１２１】
膨張化黒鉛粒子は、平均粒子径が２００μｍのＢＳＰ‐２００Ａ〔製品名  富士黒鉛工業株式会社製〕を使用した。炭素繊維は、炭素繊維トレカ〔（登録商標）  東レ株式会社製〕のカットファイバーＴ００８‐００３（繊維φ７μｍ、カット長３ｍｍ）を使用した。また、アラミド繊維は、長さ３ｍｍのケプラーカットファイバー〔製品名：Ｋｅｖｌａｒ（登録商標）  東レ・デュポン株式会社製〕とした。
【０１２２】
固形分３％のスラリーを作製したら、このスラリーに凝集剤を添加して混合物を調製し、この混合物をメッシュ構造の１５ｃｍ角のシート機により抄紙シートに形成し、抄紙シートを１００℃に加熱したプレス機にセットして約２００ｋｇ／ｃｍ２の圧力で約５分間加圧加熱し、その後、抄紙シートを乾燥させて水分を除去することにより、ポリプロピレン繊維に膨張化黒鉛粒子と炭素繊維とが均一に分散して絡んだ厚さ０．７ｍｍ，坪量５００ｇ／ｍ２の複合シートＥを必要数製造した。凝集剤は、カチオン系ポリアクリル酸ソーダ０．００１質量部と、アニオン系ポリアクリル酸ソーダ０．００００１質量部とからなる添加物とした。
【０１２３】
次に、専用の金型を用意し、型開きした金型の下型に、製造した一対の複合シートＥを重ねてインサートし、樹脂組成物を省略した。
【０１２４】
次いで、複合シートＥに金型の上型を搭載するとともに、２２０℃の温度に設定した金型を２０ＭＰａで強く型締めして加圧加熱し、上下の熱板の温度が３０℃の冷却用の圧縮成形機に直ちに移載し、金型の温度が８０℃以下になるまで加圧冷却することにより、レドックスフロー電池用双極板を圧縮成形した。
レドックスフロー電池用双極板を圧縮成形したら、金型からレドックスフロー電池用双極板を脱型し、１５ｃｍ×１５ｃｍ、厚さ０．２２〜０．３５ｍｍのレドックスフロー電池用双極板を製造した。製造したレドックスフロー電池用双極板の一部には、穴や破れている箇所が発見された。
【０１２５】
【表１】
2020068091.tif 000003
【０１２６】
【表２】
2020068091.tif 000004
【０１２７】
【表３】
2020068091.tif 000005
【０１２８】
【表４】
2020068091.tif 000006
【０１２９】
【表５】
2020068091.tif 000007
【０１３０】
【表６】
2020068091.tif 000008
【０１３１】
【表７】
2020068091.tif 000009
【０１３２】
【表８】
2020068091.tif 000010
【０１３３】
【表９】
2020068091.tif 000011
【０１３４】
〔評  価〕
各実施例のレドックスフロー電池用双極板は、初期の引張強度、ｐＨ＝−０．６８の５価硫酸バナジウム水溶液中にレドックスフロー電池用双極板を１００時間浸漬した後の引張強度、面方向の体積抵抗値、厚み方向の体積抵抗値、割れ発生の有無について、良好な結果を得ることができた。特に、実施例１、７、１２、１３〜１５のレドックスフロー電池用双極板は、厚み方向の体積抵抗値に関し、優れた結果を得ることができた。
【０１３５】
これに対し、比較例のレドックスフロー電池用双極板は、初期の引張強度、ｐＨ＝−０．６８の５価硫酸バナジウム水溶液中にレドックスフロー電池用双極板を１００時間浸漬した後の引張強度、面方向の体積抵抗値、厚み方向の体積抵抗値、割れ発生の有無に関し、満足する結果を得ることができなかった。特に、比較例のレドックスフロー電池用双極板は、割れが発生し、実用性に深刻な疑義が生じた。
【産業上の利用可能性】
【０１３６】
本発明に係るレドックスフロー電池用双極板及びその製造方法は、レドックスフロー電池の製造分野で使用される。
【符号の説明】
【０１３７】
１        レドックスフロー電池用双極板
２        複合シート
３        樹脂組成物
【図１】
2020068091.tif 000012